СПОСОБ НАНЕСЕНИЯ ПОКРЫТИЯ НА ПОВЕРХНОСТЬ (ВАРИАНТЫ)

1. Способ (10) нанесения покрытия, включающий нанесение допированного фторсиланом раствора предшественника, содержащего ионы металла, на поверхность, с получением поверхности с покрытием, где раствор предшественника, содержащего ионы металла, включает более приблизительно 0,6 мол.% содержащего ионы металла предшественника в растворителе, включающем спирт.
2. Способ (10) по п.1, где предшественник, содержащий ионы металла, включает цирконий, алюминий, титан, иттрий, иттербий, кремний, церий, лантан или их сочетания.
3. Способ (10) по п.2, где предшественник, содержащий ионы металла, включает предшественник, содержащий цирконий.
4. Способ (10) по п.3, где предшественник, содержащий цирконий, включает 2,4-пентандионат циркония.
5. Способ (10) по п.1, где фторсилан включает гептадекафтор-1,1,2,2-тетрагидродецилтриметоксисилан.
6. Способ (10) по п.1, где допированный фторсиланом раствор предшественника, содержащего ионы металла, включает фторсилан в количестве от приблизительно 2 мол.% до приблизительно 32 мол.% от количества предшественника, содержащего ионы металла.
7. Способ (10) по п.1, дополнительно включающий термообработку поверхности с покрытием при температуре менее приблизительно 330°С для получения частично преобразованной поверхности с покрытием.
8. Способ (10) по п.7, где термообработку осуществляют в течение от приблизительно 5 мин до приблизительно 45 мин.
9. Способ (10) по п.1, дополнительно включающий растворение предшественника, содержащего ионы металла, в растворителе при температуре более приблизительно 100°С и нагревание с обратным холодильником при температуре более приблизительно 150°С.
10. Способ (10) нанесения покрытия на поверхность, включающий:
нанесение допированного гептадекафтор-1,1,2,2-тетрагидродецил триметоксисиланом раствора предшественника, содержащего ионы металла, на поверхность с получением поверхности с покрытием, где раствор предшественника, содержащего ионы металла, включает более приблизительно 0,6 мол.% содержащего ионы металла предшественника в растворителе, включающем спирт, и
термообработку поверхности с покрытием при температуре от приблизительно 200°С до приблизительно 300°С в течение приблизительно 30 мин.